(57)【要約】  アルミニウム合金組成物は、１ｘｘｘ系アルミニウム合金、３ｘｘｘ系アルミニウム合金、および５ｘｘｘ系アルミニウム合金からなる群から選択される耐食性アルミニウム合金を含む。耐食アルミニウム合金は、０．０４重量％以下のＦｅと、３重量％のＭｇと、有効量の耐食添加物と、を含み、残部はアルミニウムである。【選択図】図１
2020500264.tif 000002
【特許請求の範囲】
【請求項１】
１ｘｘｘ系アルミニウム合金と、
３ｘｘｘ系アルミニウム合金と、
５ｘｘｘ系アルミニウム合金と、からなる群から選択される耐食性アルミニウム合金であって、
前記耐食性アルミニウム合金は、
０．０４重量％以下のＦｅと、
３重量％以下のＭｇと、
有効量の耐食添加物と、を含み、
残部がアルミニウムである、耐食性アルミニウム合金を含む、アルミニウム合金組成物。
【請求項２】
前記耐食添加物は、前記耐食性アルミニウム合金が、電気化学セル試験に従って測定される場合、前記耐食添加物を含まないアルミニウム合金と比較して改善された耐食性を有する量で存在する、請求項１に記載のアルミニウム合金組成物。
【請求項３】
前記耐食添加物は、Ｚｎ、Ｇａ、およびそれらの組み合わせからなる群から選択され、
前記耐食性アルミニウム合金は、不可避的微量成分を含み、
前記不可避的微量成分は、前記耐食性アルミニウム合金の合金化によって存在し、
このような耐食添加物を含まないアルミニウム電極合金と比較する場合、電気化学セル試験に従って測定すると、前記耐食添加物は、アルミニウム電極合金に改善された耐食性をもたらす量で存在する、請求項１または２のいずれか一項に記載のアルミニウム合金組成物。
【請求項４】
前記耐食添加物は、Ｚｎ、Ｇａ、およびそれらの組み合わせからなる群から選択され、
前記耐食性アルミニウム合金は、不可避的微量成分を含み、
前記不可避的微量成分は、前記耐食性アルミニウム合金の合金化によって存在し、
このような耐食添加物を含まないアルミニウムアノード合金と比較する場合、電気化学セル試験に従って測定すると、前記耐食添加物は、アルミニウムアノード合金に改善された耐食性をもたらす量で存在する、請求項１または２のいずれか一項に記載のアルミニウム合金組成物。
【請求項５】
前記耐食添加物は、Ｚｎ、Ｇａ、およびそれらの組み合わせからなる群から選択される、請求項１または２のいずれか一項に記載のアルミニウム合金組成物。
【請求項６】
前記耐食性アルミニウム合金は、０．０５重量％以下の前記耐食添加物を含み、
前記耐食添加物は、前記耐食性アルミニウム合金中に前記有効量で存在し、
前記耐食添加物は、Ｚｎ、Ｇａ、およびそれらの組み合わせからなる群から選択される、請求項１または２のいずれか一項に記載のアルミニウム合金組成物。
【請求項７】
前記耐食性アルミニウム合金は０．００２重量％以下の前記耐食添加物を含む、請求項１〜６のいずれか一項に記載のアルミニウム合金組成物。
【請求項８】
前記耐食性アルミニウム合金は、少なくとも０．００２重量％から０．０２５重量％以下の前記耐食添加物を含む、請求項１〜６のいずれか一項に記載のアルミニウム合金組成物。
【請求項９】
前記耐食性アルミニウム合金は、少なくとも０．００５重量％から０．０２５０重量％以下の前記耐食添加物を含む、請求項１〜６および８のいずれか一項に記載のアルミニウム合金組成物。
【請求項１０】
前記耐食性アルミニウム合金は少なくとも０．０１重量％から０．０５重量％以下の前記耐食添加物を含む、請求項１〜６のいずれか一項に記載のアルミニウム合金組成物。
【請求項１１】
前記耐食性アルミニウム合金は、少なくとも０．０１５重量％から０．０３重量％以下の前記耐食添加物を含む、請求項１〜６および１０のいずれか一項に記載のアルミニウム合金組成物。
【請求項１２】
ＺｎおよびＧａを組み合わせて利用する場合、耐食添加物の量は０．１重量％以下である、請求項３〜５のいずれか一項に記載のアルミニウム合金組成物。
【請求項１３】
前記耐食添加物はＺｎである、請求項１〜１１のいずれか一項に記載のアルミニウム合金組成物。
【請求項１４】
前記耐食添加物はＧａである、請求項１〜１１のいずれか一項に記載のアルミニウム合金組成物。
【請求項１５】
前記耐食添加物はＺｎおよびＧａである、請求項１〜１１のいずれか一項に記載のアルミニウム合金組成物。
【請求項１６】
ＺｎおよびＧａの両方を前記耐食添加物として利用する場合、耐食添加物の前記有効量は少なくとも２０ｐｐｍから１０００ｐｐｍ以下である、請求項３〜５、１２、および１５のいずれか一項に記載のアルミニウム合金組成物。
【請求項１７】
前記耐食添加物はＺｎを含み、
個々の添加として、前記耐食添加物としてのＺｎの量は、前記耐食合金の０．０５重量％以下である、請求項１〜６、１０、１２、１３、１５、および１６のいずれか一項に記載のアルミニウム合金組成物。
【請求項１８】
前記耐食添加物は少なくとも２０ｐｐｍから５００ｐｐｍ以下の量で存在するＺｎを含む、請求項１〜６、１２、１３、および１５〜１７のいずれか一項に記載のアルミニウム合金組成物。
【請求項１９】
前記耐食添加物はＧａを含み、
個々の添加として、前記耐食添加物としてのＧａの量は、耐食性合金の０．０５重量％以下である、請求項１〜６、１０、１２、および１４〜１８のいずれか一項に記載のアルミニウム合金組成物。
【請求項２０】
前記耐食添加物は少なくとも２０ｐｐｍから５００ｐｐｍ以下の量で存在するＧａを含む、請求項１〜６、１２、および１４〜１９のいずれか一項に記載のアルミニウム合金組成物。
【請求項２１】
前記耐食添加物の前記有効量は少なくとも２０ｐｐｍから１００ｐｐｍ以下である、請求項１〜６、および８〜２０のいずれか一項に記載のアルミニウム合金組成物。
【請求項２２】
前記耐食添加物の前記有効量は少なくとも２０ｐｐｍから５０ｐｐｍ以下である、請求項１〜６、および８〜２１のいずれか一項に記載のアルミニウム合金組成物。
【請求項２３】
前記耐食添加物の前記有効量は少なくとも５０ｐｐｍから１０００ｐｐｍ以下である、請求項１〜５、および１２〜２１のいずれか一項に記載のアルミニウム合金組成物。
【請求項２４】
前記耐食添加物の前記有効量は少なくとも５０ｐｐｍから７００ｐｐｍ以下である、請求項１〜５、１２〜２０、および２３のいずれか一項に記載のアルミニウム合金組成物。
【請求項２５】
前記耐食添加物の前記有効量は少なくとも５０ｐｐｍから５００ｐｐｍ以下である、請求項１〜６、１２〜２０、２３、および２４のいずれか一項に記載のアルミニウム合金組成物。
【請求項２６】
前記耐食添加物の前記有効量は少なくとも５０ｐｐｍから３００ｐｐｍ以下である、請求項１〜６、１２〜２０、および２３〜２５のいずれか一項に記載のアルミニウム合金組成物。
【請求項２７】
前記耐食添加物の前記有効量は少なくとも５０ｐｐｍから２００ｐｐｍ以下である、請求項１〜６、１２〜２０、および２３〜２６のいずれか一項に記載のアルミニウム合金組成物。
【請求項２８】
前記耐食添加物の前記有効量は少なくとも５０ｐｐｍから１００ｐｐｍ以下である、請求項１〜６、１２〜２０、および２３〜２７のいずれか一項に記載のアルミニウム合金組成物。
【請求項２９】
前記耐食添加物の前記有効量は、ＺｎおよびＧａのうちの少なくとも一つが、少なくとも２０ｐｐｍから５００ｐｐｍ以下であり、
耐食添加物の総量は１０００ｐｐｍ以下である、請求項１〜５、１２、および１７〜２０のいずれか一項に記載のアルミニウム合金組成物。
【請求項３０】
前記耐食添加物の前記有効量は１０００ｐｐｍ以下であり、
少なくともいくらかの耐食添加物が存在する、請求項１〜５、１２〜２０、および２３のいずれか一項に記載のアルミニウム合金組成物。
【請求項３１】
前記耐食添加物の前記有効量は５００ｐｐｍ以下であり、
少なくともいくらかの耐食添加物が存在する、請求項１〜６、１０、１２〜２０、２３〜２５、および３０のいずれか一項に記載のアルミニウム合金組成物。
【請求項３２】
前記耐食添加物の前記有効量は２５０ｐｐｍ以下であり、
少なくともいくらかの耐食添加物が存在する、請求項１〜６、８〜１１、１２〜２０、２３〜２６、および２９〜３１のいずれか一項に記載のアルミニウム合金組成物。
【請求項３３】
前記耐食添加物の前記有効量は１００ｐｐｍ以下であり、
少なくともいくらかの耐食添加物が存在する、請求項１〜６、８〜２１、および２３〜３２のいずれか一項に記載のアルミニウム合金組成物。
【請求項３４】
前記耐食添加物の前記有効量は５０ｐｐｍ以下であり、
少なくともいくらかの耐食添加物が存在する、請求項１〜６、および８〜３３のいずれか一項に記載のアルミニウム合金組成物。
【請求項３５】
前記耐食添加物の前記有効量は２０ｐｐｍ以下であり、
少なくともいくらかの耐食添加物が存在する、請求項１〜３４のいずれか一項に記載のアルミニウム合金組成物。
【請求項３６】
前記耐食添加物はＺｎおよびＧａであり、
ＺｎとＧａは等量で存在する、請求項１〜１２、および１６〜３５のいずれか一項に記載のアルミニウム合金組成物。
【請求項３７】
前記耐食添加物はＺｎおよびＧａであり、
ＺｎはＧａよりも多い量で存在する、請求項１〜１２、および１６〜３６のいずれか一項に記載のアルミニウム合金組成物。
【請求項３８】
前記耐食添加物はＺｎおよびＧａであり、
ＺｎはＧａよりも少ない量で存在する、請求項１〜１２、および１６〜３７のいずれか一項に記載のアルミニウム合金組成物。
【発明の詳細な説明】
【技術分野】
【０００１】
概ね、本開示は、改善された耐食性を有するアルミニウムアノード合金に関する。
【背景技術】
【０００２】
クリーンで持続可能なエネルギーは世界的な関心事である。電気化学セルは、クリーンで持続可能なエネルギーとして利用されている。これらの持続可能な形態のエネルギーを商業的に展開することにより、化石燃料への世界的な依存を減らすことが可能である。
【発明の概要】
【０００３】
電気化学セルにおける電極（アノード）としてのアルミニウム合金組成物の利用を、二つの現象：アルミニウム合金組成物の（１）アノード反応、および（２）腐食反応、を定量的および／または定性的に評価することができる。アノード反応において、アルミニウムはヒドロキシルイオンと反応し、その結果、電子の放出、電気化学セルの主要かつ望ましい生成物をもたらす。特定のメカニズムや理論に縛られることなく、腐食反応において、アノード材料中のアルミニウムは水の存在下でそして水中の酸素がアルミニウムと反応するにつれて酸化され、酸化アルミニウムが形成され、水素ガス（例えば、アルミニウム合金組成物の腐食反応の副生成物）を発生させると考えられる。腐食反応において、アルミニウムは、電気化学セルにおいて電気エネルギーの製造（生成）に寄与することなく消費される。特定のメカニズムや理論に縛られることなく、腐食反応の量を減らすことにより、アノード反応に関与するより多くの電極材料が利用可能であり、電気化学セルによるアノードの寿命と電気エネルギーの生成に貢献すると考えられる。
【０００４】
腐食反応の程度、即ちアノードとして使用されるアルミニウム合金から発生する水素の量は、電気化学セル内の電解質温度および電流密度の関数である。作動温度および印加電流はセルの作動に対して変化するので、アルミニウム合金組成物もまた、電解セルの作動パラメーター／範囲内の、高いアノード反応および高い腐食反応ウィンドウの様々な場合を受ける。
【０００５】
本開示の一つまたは複数の実施形態は、有効量で存在する耐食添加物で構成され、電気化学セル内の水素発生を低減し、それによって腐食反応を制御（即ち、低減および／または排除）するアルミニウム合金組成物に関する。本開示は、電気化学セルの電極として用いられる場合、改善された耐食性アルミニウム合金に関する。更に詳細には、本開示は、３重量％以下のＭｇ（例えば、２．５重量％のＭｇ）、４００ｐｐｍ以下のＦｅ（例えば、＜６０ｐｐｍ）、および（例えば、合金元素としてアルミニウム合金中に構成される）Ｚｎ、Ｇａ、および／またはそれらの組み合わせの有効量の耐食添加物を含む組成を有するアルミニウムアノード合金に関する。
【０００６】
任意の特定のメカニズムや理論に縛られることなく、耐食添加物；ＺｎおよびＧａを、単独でまたは組み合わせて、１ｘｘｘ、３ｘｘｘ、または５ｘｘｘ系アルミニウム合金組成物中へ添加することにより、これらの添加物（例えば、合金元素）を含まない（同じ系の）アルミニウム合金組成物と比較して、耐食性を改善する（例えば、腐食性を低減する）と考えられる。
【０００７】
更に、任意の特定のメカニズムや理論に縛られることなく、（例えば、１ｘｘｘ、３ｘｘｘ、または５ｘｘｘ系アルミニウム合金組成物への合金元素として）アルミニウム合金組成物中へＺｎ、Ｇａを単独または組み合わせて添加（例えば、少量添加および／または微量添加）することにより、このような耐食添加物を含まないアルミニウム合金と比較して、広範囲の電気化学セルの作動条件（例えば、温度および電流効率）の間における電気化学セル内のアノードの耐食性を改善すると考えられる。特に、これらの成分の添加は、このような添加物を含まない従来のアルミニウム合金組成物の高腐食の電気化学セル作動条件（例えば、低電流密度および／または低温）における耐食性を非常に改善すると考えられる。
【０００８】
一態様では、有効量の耐食添加物を含むアルミニウム合金が提供される。本明細書で使用する場合、この実施形態における「有効量」は、アルミニウム合金組成物において耐食性を改善するのに十分に大きい量である（例えば、測定可能、観察可能、および／または定量化可能）。いくつかの実施形態では、改善された耐食性を電気化学セル試験で評価する。
【０００９】
本明細書で使用する場合、「耐食添加物」とは、添加物を含まない合金の腐食と比較して、耐食性を与える（例えば、電気化学セルの電極として評価される場合、腐食を減少させる）ために、アルミニウム合金（例えば、１ｘｘｘ、３ｘｘｘ、または５ｘｘｘ系アルミニウム合金）への添加物成分を指す。
【００１０】
一つの態様では、耐食添加物はＺｎである。
【００１１】
一実施形態では、耐食添加物はＧａである。
【００１２】
一実施形態では、耐食添加物はＺｎおよびＧａである。
【００１３】
一実施形態では、耐食添加物は、Ｚｎ、Ｇａ、およびそれらの組み合わせからなる群から選択される。
【００１４】
一実施形態では、耐食性アルミニウム合金は、有効量の耐食添加物と、０．０４重量％以下のＦｅと、３重量％以下のＭｇとを有し、残部がアルミニウムである。
【００１５】
一実施形態では、耐食性アルミニウム合金は、１ｘｘｘ系、３ｘｘｘ系、または５ｘｘｘ系アルミニウム合金であり、有効量の耐食添加物と、０．０４重量％以下のＦｅと、３重量％以下のＭｇとを有し、残部がアルミニウム（例えば、および不可避的不純物）である。
【００１６】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される有効量の耐食添加物と、０．０４重量％以下のＦｅと、３重量％のＭｇとを有し、残部がアルミニウム（例えば、および不可避的不純物）である。
【００１７】
一実施形態では、耐食性アルミニウム合金は、１ｘｘｘ系、３ｘｘｘ系、または５ｘｘｘ系アルミニウム合金であり、少なくともいくらか（例えば、有効量）の耐食添加物が存在する場合、Ｚｎ、Ｇａ、およびそれらの組み合わせからなる群から選択される０．０５重量％以下の耐食添加物と、０．０４重量％以下のＦｅと、３重量％以下のＭｇと、を有し、残部がアルミニウム（例えば、および不可避的不純物）である。
【００１８】
一実施形態では、耐食性アルミニウム合金は、少なくともいくらか（例えば、有効量）の耐食添加物が存在する場合、０．０００５重量％から０．０６重量％以下の耐食添加物と、０．０４重量％以下のＦｅと、３重量％以下（例えば０．０１重量％から３重量％以下）のＭｇとを含み、残部がアルミニウム（例えば、および不可避的不純物）である。
【００１９】
一実施形態では、耐食性アルミニウム合金は、少なくともいくらか（例えば、有効量）の耐食添加物が存在する場合、Ｚｎ、Ｇａ、およびそれらの組み合わせからなる群から選択される０．０００５重量％から０．０６重量％以下の耐食添加物と、０．０４重量％以下のＦｅと、３重量％以下のＭｇ（０．０１重量％から３重量％以下）とを含み、残部がアルミニウム（例えば、および不可避的不純物）である。
【００２０】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される少なくとも０．００２重量％から０．０５重量％以下の耐食添加物と、０．０４重量％以下のＦｅと、３重量％のＭｇとを有し、残部がアルミニウム（例えば、および不可避的不純物）である。
【００２１】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される少なくとも０．００２重量％から０．０２５重量％以下の耐食添加物と、０．０４重量％以下のＦｅと、３重量％のＭｇとを有し、残部がアルミニウム（例えば、および不可避的不純物）である。
【００２２】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される少なくとも０．００５重量％から０．０２５０重量％以下の耐食添加物と、０．０４重量％以下のＦｅと、３重量％のＭｇとを有し、残部がアルミニウム（例えば、および不可避的不純物）である。
【００２３】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される少なくとも０．０１重量％から０．０５重量％以下の耐食添加物と、０．０４重量％以下のＦｅと、３重量％のＭｇとを有し、残部がアルミニウム（例えば、および不可避的不純物）である。
【００２４】
一実施形態では、耐食性アルミニウム合金は、１ｘｘｘ系、３ｘｘｘ系、または５ｘｘｘ系アルミニウム合金であり、Ｚｎ、Ｇａ、およびそれらの組み合わせからなる群から選択される少なくとも０．０１５重量％から０．０３重量％以下の耐食添加物と、０．０４重量％以下のＦｅと、３重量％のＭｇとを有し、残部がアルミニウム（例えば、および不可避的不純物）である。前述の実施形態のうちの一つまたは複数では、ＺｎおよびＧａを組み合わせて利用する場合、耐食添加物の量は０．１重量％以下である。
【００２５】
いくつかの実施形態では、ＺｎおよびＧａの両方を耐食添加物として利用する場合、少なくともいくらかの（有効量の）ＺｎおよびＧａが存在し、耐食添加物の有効量は、少なくとも５ｐｐｍ、少なくとも１０ｐｐｍ、少なくとも１５ｐｐｍ、少なくとも２０ｐｐｍ、少なくとも５０ｐｐｍ、少なくとも１００ｐｐｍ、少なくとも１５０ｐｐｍ、少なくとも２００ｐｐｍ、少なくとも２５０ｐｐｍ、少なくとも３００ｐｐｍ、少なくとも３５０ｐｐｍ、少なくとも４００ｐｐｍ、少なくとも４５０ｐｐｍ、少なくとも５００ｐｐｍ、少なくとも５５０ｐｐｍ、少なくとも６００ｐｐｍ、少なくとも６５０ｐｐｍ、少なくとも７００ｐｐｍ、少なくとも７５０ｐｐｍ、少なくとも８００ｐｐｍ、少なくとも８５０ｐｐｍ、少なくとも９００ｐｐｍ、少なくとも９５０ｐｐｍ、または少なくとも１０００ｐｐｍである。
【００２６】
いくつかの実施形態では、ＺｎおよびＧａの両方を耐食添加物として利用する場合、いくらか（有効量）以下のＺｎおよびＧａが存在し、耐食添加物の有効量は、５ｐｐｍ以下、１０ｐｐｍ以下、１５ｐｐｍ以下、２０ｐｐｍ以下、５０ｐｐｍ以下、１００ｐｐｍ以下、１５０ｐｐｍ以下、２００ｐｐｍ以下、２５０ｐｐｍ以下、３００ｐｐｍ以下、３５０ｐｐｍ以下、４００ｐｐｍ以下、４５０ｐｐｍ以下、５００ｐｐｍ以下、５５０ｐｐｍ以下、６００ｐｐｍ以下、６５０ｐｐｍ以下、７００ｐｐｍ以下、７５０ｐｐｍ以下、８００ｐｐｍ以下、８５０ｐｐｍ以下、９００ｐｐｍ以下、９５０ｐｐｍ以下、または１０００ｐｐｍ以下である。
【００２７】
前述の実施形態のうちの一つまたは複数では、個々の添加として、耐食添加物としてのＺｎの量は、耐食性合金の０．０５重量％以下である。
【００２８】
前述の実施形態のうちの一つまたは複数では、Ｚｎの耐食添加物の有効量は、少なくとも２０ｐｐｍ、少なくとも５０ｐｐｍ、少なくとも１００ｐｐｍ、少なくとも１５０ｐｐｍ、少なくとも２００ｐｐｍ、少なくとも２５０ｐｐｍ、少なくとも３００ｐｐｍ、少なくとも３５０ｐｐｍ、少なくとも４００ｐｐｍ、少なくとも４５０ｐｐｍ、少なくとも５００ｐｐｍである。いくつかの実施形態では、Ｚｎの耐食添加物の有効量は、２０ｐｐｍ以下、５０ｐｐｍ以下、１００ｐｐｍ以下、１５０ｐｐｍ以下、２００ｐｐｍ以下、２５０ｐｐｍ以下、３００ｐｐｍ以下、３５０ｐｐｍ以下、４００ｐｐｍ以下、４５０ｐｐｍ以下、５００ｐｐｍ以下である。
【００２９】
いくつかの実施形態では、ＺｎおよびＧａの両方を耐食添加物として利用する場合、いくらか（有効量）以下のＺｎおよびＧａが存在し、耐食添加物の有効量は、５ｐｐｍ以下、１０ｐｐｍ以下、１５ｐｐｍ以下、２０ｐｐｍ以下、５０ｐｐｍ以下、１００ｐｐｍ以下、１５０ｐｐｍ以下、２００ｐｐｍ以下、２５０ｐｐｍ以下、３００ｐｐｍ以下、３５０ｐｐｍ以下、４００ｐｐｍ以下、４５０ｐｐｍ以下、５００ｐｐｍ以下、５５０ｐｐｍ以下、６００ｐｐｍ以下、６５０ｐｐｍ以下、７００ｐｐｍ以下、７５０ｐｐｍ以下、８００ｐｐｍ以下、８５０ｐｐｍ以下、９００ｐｐｍ以下、９５０ｐｐｍ以下、または１０００ｐｐｍ以下である。
【００３０】
前述の実施形態のうちの一つまたは複数では、個々の添加として、耐食添加物としてのＧａの量は、耐食性合金の０．０６重量％以下である。
【００３１】
前述の実施形態のうちの一つまたは複数では、個々の添加として、耐食添加物としてのＧａの量は、耐食性合金の０．０重量％以下である。
【００３２】
前述の実施形態のうちの一つまたは複数では、Ｇａの耐食添加物の有効量は、少なくとも５ｐｐｍ、少なくとも１０ｐｐｍ、少なくとも１５ｐｐｍ、少なくとも２０ｐｐｍ、少なくとも５０ｐｐｍ、少なくとも１００ｐｐｍ、少なくとも１５０ｐｐｍ、少なくとも２００ｐｐｍ、少なくとも２５０ｐｐｍ、少なくとも３００ｐｐｍ、少なくとも３５０ｐｐｍ、少なくとも４００ｐｐｍ、少なくとも４５０ｐｐｍ、少なくとも５００ｐｐｍ、少なくとも５５０ｐｐｍ、少なくとも６００ｐｐｍである。いくつかの実施形態では、Ｇａの耐食添加物の有効量は、５ｐｐｍ以下、１０ｐｐｍ以下、１５ｐｐｍ以下、２０ｐｐｍ以下、５０ｐｐｍ以下、１００ｐｐｍ以下、１５０ｐｐｍ以下、２００ｐｐｍ以下、２５０ｐｐｍ以下、３００ｐｐｍ以下、３５０ｐｐｍ以下、４００ｐｐｍ以下、４５０ｐｐｍ以下、５００ｐｐｍ以下、５５０ｐｐｍ以下、６００ｐｐｍ以下である。
【００３３】
前述の実施形態のうちの一つまたは複数では、耐食性アルミニウム合金は有効量の耐食添加物で構成され、電気化学的セル試験に従って測定する場合に、アルミニウム合金はそのような耐食添加物を含まないアルミニウム合金と比較して改善された耐食性を有する。
【００３４】
いくつかの実施形態では、耐食添加物の有効量は少なくとも５ｐｐｍから６００ｐｐｍ以下である。
【００３５】
いくつかの実施形態では、耐食添加物の有効量は少なくとも１０ｐｐｍから３００ｐｐｍ以下である。
【００３６】
いくつかの実施形態では、耐食添加物の有効量は少なくとも５ｐｐｍから１００ｐｐｍ以下である。
【００３７】
いくつかの実施形態では、耐食添加物の有効量は少なくとも５ｐｐｍから５０ｐｐｍ以下である。
【００３８】
いくつかの実施形態では、耐食添加物の有効量は少なくとも２０ｐｐｍから１００ｐｐｍ以下である。
【００３９】
いくつかの実施形態では、耐食添加物の有効量は少なくとも２０ｐｐｍから５０ｐｐｍ以下である。
【００４０】
いくつかの実施形態では、耐食添加物の有効量は少なくとも５０ｐｐｍから１０００ｐｐｍ以下である。
【００４１】
いくつかの実施形態では、耐食添加物の有効量は少なくとも５０ｐｐｍから７００ｐｐｍ以下である。
【００４２】
いくつかの実施形態では、耐食添加物の有効量は少なくとも５０ｐｐｍから５００ｐｐｍ以下である。
【００４３】
いくつかの実施形態では、耐食添加物の有効量は少なくとも５０ｐｐｍから３００ｐｐｍ以下である。
【００４４】
いくつかの実施形態では、耐食添加物の有効量は少なくとも５０ｐｐｍから２００ｐｐｍ以下である。
【００４５】
いくつかの実施形態では、耐食添加物の有効量は少なくとも５０ｐｐｍから１００ｐｐｍ以下である。
【００４６】
いくつかの実施形態では、耐食添加物の有効量は、各添加物が少なくとも２０ｐｐｍから５００ｐｐｍ以下であり、耐食添加物の総量は１０００ｐｐｍ以下である。
【００４７】
いくつかの実施形態では、耐食添加物の有効量は、少なくともいくらかの耐食添加物が存在する場合、１０００ｐｐｍ以下である。
【００４８】
いくつかの実施形態では、耐食添加物の有効量は、少なくともいくらかの耐食添加物が存在する場合、５００ｐｐｍ以下である。
【００４９】
いくつかの実施形態では、耐食添加物の有効量は、少なくともいくらかの耐食添加物が存在する場合、２５０ｐｐｍ以下である。
【００５０】
いくつかの実施形態では、耐食添加物の有効量は、少なくともいくらかの耐食添加物が存在する場合、１００ｐｐｍ以下である。
【００５１】
いくつかの実施形態では、耐食添加物の有効量は、少なくともいくらかの耐食添加物が存在する場合、５０ｐｐｍ以下である。
【００５２】
いくつかの実施形態では、耐食添加物の有効量は、少なくともいくらかの耐食添加物が存在する場合、２０ｐｐｍ以下である。
【００５３】
前述の実施形態のうちのいずれかでは、耐食添加物は等量のＺｎおよびＧａである。
【００５４】
前述の実施形態のうちのいずれかでは、耐食添加物はＺｎおよびＧａであり、Ｇａよりも多い量のＺｎを含む。
【００５５】
前述の実施形態のうちのいずれかでは、耐食添加物はＺｎおよびＧａであり、Ｇａよりも少ない量のＺｎを含む。
【００５６】
前述の実施形態のうちのいずれかでは、合金は更に３重量％以下のＭｇを含む。
【００５７】
前述の実施形態のうちのいずれかでは、合金は更に０．０４重量％以下のＦｅを含む。
【００５８】
前述の実施形態のうちのいずれかでは、合金は更に０．０３重量％以下のＦｅを含む。
【００５９】
前述の実施形態のうちのいずれかでは、合金は更に０．０２重量％以下のＦｅを含む。
【００６０】
前述の実施形態のうちのいずれかでは、合金は更に０．０１重量％以下のＦｅを含む。
【００６１】
本明細書で使用する場合、語句「アルミニウム合金」は、アルミニウム協会の文書「Ｉｎｔｅｒｎａｔｉｏｎａｌ  Ａｌｌｏｙ  Ｄｅｓｉｇｎａｔｉｏｎｓ  ａｎｄ  Ｃｈｅｍｉｃａｌ  Ｃｏｍｐｏｓｉｔｉｏｎ  Ｌｉｍｉｔｓ  ｆｏｒ  Ｗｒｏｕｇｈｔ  Ａｌｕｍｉｎｕｍ  ａｎｄ  Ｗｒｏｕｇｈｔ  Ａｌｕｍｉｎｕｍ  Ａｌｌｏｙｓ（鍛造アルミニウムおよび鍛造アルミニウム合金の国際合金名称および化学組成制限）」（２００９）により定義されるように、アルミニウム協会に登録された一連のアルミニウム合金およびその未登録変種からなる群から選択されるアルミニウム合金を意味する。いくつかの実施形態では、アルミニウム合金は１ｘｘｘ系アルミニウム合金である。いくつかの実施形態では、アルミニウム合金は３ｘｘｘ系アルミニウム合金（例えば３００２、３１０２）である。いくつかの実施形態では、アルミニウム合金は５ｘｘｘ系アルミニウム合金である。いくつかの実施形態では、アルミニウム合金は、１ｘｘｘ系アルミニウム合金、３ｘｘｘ系アルミニウム合金、および５ｘｘｘ系アルミニウム合金からなる群から選択される。
【００６２】
本明細書で使用する場合、「不可避的不純物」とは、望ましくない成分の存在を意味する。限定的な例として、不可避的不純物は、所望の特性および／または特性を変化させない十分に低い量（ｑｕａｎｔｉｔｙ）または量（ａｍｏｕｎｔ）（即ち、耐食性合金の耐食性を改変する、および／または電気化学セル試験において評価される基準材料と比較する場合、一定の改善範囲を超えて耐食性を低減させる、閾値未満）で存在する。
【００６３】
いくつかの実施形態では、アルミニウム電極合金は、有効量の耐食添加物を含む５２５２アルミニウム合金を含むことができる。
【００６４】
アルミニウム電極合金は、有効量の耐食添加物を含む５００５アルミニウム合金を含むことができる。
【００６５】
アルミニウム電極合金は、有効量の耐食添加物を含む５ｘｘｘ系アルミニウム合金を含むことができる。
【００６６】
アルミニウム電極合金は、有効量の耐食添加物を含む３ｘｘｘ系アルミニウム合金を含むことができる。
【００６７】
アルミニウム電極合金は、有効量の耐食添加物を含む１ｘｘｘ系アルミニウム合金を含むことができる。
【００６８】
この実施形態では、基準アルミニウム電極合金は、６０ｐｐｍ以下のＦｅ、約２．５重量％Ｍｇ、有効量の耐食添加物、ならびに残りの残部がアルミニウムおよび不可避的不純物／微量成分、を含む。
【００６９】
上記のように、いくつかの実施形態では、アルミニウム電極合金は０．００６〜０．０４０重量％のＦｅを含むことができる。いくつかの実施形態では、アルミニウム電極合金は０．００６〜０．０２重量％のＦｅを含むことができる。いくつかの実施形態では、アルミニウム電極合金は０．００６〜０．０１重量％のＦｅを含むことができる。
【００７０】
上記のように、いくつかの実施形態では、耐食性アルミニウム合金は０．０１〜３．０重量％のＭｇを含むことができる。いくつかの実施形態では、耐食性アルミニウム合金は０．１〜３．０重量％のＭｇを含むことができる。上記のように、いくつかの実施形態では、耐食性アルミニウム合金は０．１〜２．０重量％のＭｇを含むことができる。上記のように、いくつかの実施形態では、耐食性アルミニウム合金は０．１〜１．９重量％のＭｇを含むことができる。いくつかの実施形態では、耐食性アルミニウム合金は０．１〜１．８重量％のＭｇを含むことができる。上記のように、いくつかの実施形態では、耐食性アルミニウム合金は０．１〜１．７重量％のＭｇを含むことができる。上記のように、いくつかの実施形態では、耐食性アルミニウム合金は０．１〜１．６重量％のＭｇを含むことができる。上記のように、いくつかの実施形態では、耐食性アルミニウム合金は０．１〜１．５重量％のＭｇを含むことができる。上記のように、いくつかの実施形態では、耐食性アルミニウム合金は０．１〜１．４重量％のＭｇを含むことができる。上記のように、いくつかの実施形態では、耐食性アルミニウム合金は０．１〜１．３重量％のＭｇを含むことができる。上記のように、いくつかの実施形態では、耐食性アルミニウム合金は０．１〜１．２重量％のＭｇを含むことができる。上記のように、いくつかの実施形態では、耐食性アルミニウム合金は０．１〜１．１重量％のＭｇを含むことができる。
【００７１】
上記のように、いくつかの実施形態では、アルミニウム電極合金は０．０１〜３．０重量％のＭｇを含む。いくつかの実施形態では、アルミニウム電極合金は０．０５〜３．０重量％のＭｇを含むことができる。いくつかの実施形態では、電極合金は０．１〜３．０重量％のＭｇを含むことができる。いくつかの実施形態では、アルミニウム電極合金は０．１〜２．０重量％のＭｇを含むことができる。いくつかの実施形態では、アルミニウム電極合金は０．１〜１．９重量％のＭｇを含むことができる。いくつかの実施形態では、アルミニウム電極合金は０．１〜１．８重量％のＭｇを含むことができる。いくつかの実施形態では、アルミニウム電極合金は０．１〜１．７重量％のＭｇを含むことができる。いくつかの実施形態では、アルミニウム電極合金は０．１〜１．６重量％のＭｇを含むことができる。いくつかの実施形態では、アルミニウム電極合金は０．１〜１．５重量％のＭｇを含むことができる。いくつかの実施形態では、アルミニウム電極合金は０．１〜１．４重量％のＭｇを含むことができる。いくつかの実施形態では、アルミニウム電極合金は０．１〜１．３重量％のＭｇを含むことができる。いくつかの実施形態では、アルミニウム電極合金は０．１〜１．２重量％のＭｇを含むことができる。いくつかの実施形態では、アルミニウム電極合金は０．１〜１．１重量％のＭｇを含むことができる。
【００７２】
一実施形態では、アルミニウム電極合金製品を製造する方法は、前述の組成を有するアルミニウム合金を選択する工程と、固体アルミニウム合金を製造する工程であって、製造工程は、任意の鋳造方法を含む製造する工程と、アルミニウム合金を鍛造構造に成形（例えば、圧延、鍛造）する工程と、を含む。
【００７３】
いくつかの実施形態では、アルミニウム合金は、箔、シート、プレート、ディスク、ブロック、およびそれらの組み合わせとして構成される。いくつかの実施形態では、アルミニウム合金製品は押出製品、鋳造製品、ダイカスト製品、鍛造製品等として構成される。
【００７４】
いくつかの実施形態では、前述の合金の様々な実施形態の改善された耐食性が図１に示される電気化学セルにおいて明らかにされた。示した図面は必ずしも縮尺通りではなく、代わりに、概ね本発明の原理を説明することに重点が置かれている。更に、いくつかの特徴は、特定の構成要素の詳細を示すために誇張される場合がある。
【００７５】
図は、本明細書の一部を構成し、本発明の例示的な実施形態を含み、様々な対象物およびその特徴を例示する。加えて、図に示される任意の測定値、仕様等は、例示的であり、限定的ではないことを意図する。したがって、本明細書に開示される特定の構造的および機能的詳細は、限定として解釈されるべきではなく、本発明を様々に用いることを当業者に教示するための単に代表的な根拠として解釈されるべきである。
【００７６】
開示された利点および改良点の中で、本発明の他の目的および利点は、添付図面と共に以下の説明から明らかになるであろう。本発明の詳細な実施形態は、本明細書に開示されている。しかしながら、開示された実施形態は、様々な形態で具現化され得る本発明を単に例示するものであることを理解されたい。更に、本発明の様々な実施形態に関連して得られる各実施例は例示的であり、限定的ではないことが意図される。
【００７７】
明細書および特許請求の範囲全体を通して、以下の用語は、文脈から判断して明らかに他の意味に解釈すべき場合を除いて、本明細書に明示的に関連する意味を取る。本明細書で使用する句「一実施形態では」および「いくつかの実施形態では」は、必ずしも同じ実施形態を指さないが、それを指す場合もある。更に、本明細書で使用する句「別の実施形態では」および「いくつかの別の実施形態では」は、必ずしも異なる実施形態を指さないが、それを指す場合もある。したがって、下記に説明するように、本発明の様々な実施形態を、本発明の主題の範囲と趣旨から逸脱することなく、容易に組み合わせてもよい。
【００７８】
加えて、本明細書で使用される場合、「または」という用語は包括的な「または」であり、文脈から判断して明らかに他の意味に解釈すべき場合を除き、「および／または」と同等である。「に基づく」という用語は排他的ではなく、文脈から判断して明らかに他の意味に解釈すべき場合を除き、記述されていない追加的な要因に基づくことができる。加えて、本明細書を通して、「ａ」、「ａｎ」、および「ｔｈｅ」の意味は複数の参照を含む。「中に（ｉｎ）」の意味は、「中に（ｉｎ）」および「上に（ｏｎ）」を含む。
【図面の簡単な説明】
【００７９】
【図１】図１は、本実施形態の一つまたは複数を用いた耐食性の定量化に従って、電解質中の電極の腐食を評価するために、実施例１および実施例２を共に使用するように構成される電気化学セルの一例の概略図である。
【００８０】
【図２】図２は、基準／コントロールと比較して、６つの異なる合金の腐食を評価（即ち、水素発生体積によって定量化）するために利用される、図１の電気化学セルで得られた実験データである。いくつかの実施形態では、記載のアルミニウム合金組成物のうちの一つまたは複数は、電気化学セルの電極として評価する場合、従来のアルミニウム組成物と比較して耐食性を改善することができる。
【００８１】
【図３】図３は、基準／コントロールと比較して、２つの異なる合金の腐食（即ち、水素発生体積によって定量化）を評価するために利用される、図１の電気化学セルを用いて得られた実験データである。いくつかの実施形態では、本明細書に記載の一つまたは複数の耐食性アルミニウム合金組成物は、耐食添加物と組み合わせて、鉄含有量の高い鉄含有量（例えば２００ｐｐｍ以上）を可能にし、この組成物は、（１）このような添加物を含まない高い鉄含有量電極合金と比較して改善された耐食性、および（２）図１の電気化学セルで明らかにされるように、（鉄を全く含まないのと同じ位低い鉄含有量）基準と一致し匹敵する耐食性、を提供する。
【発明を実施するための形態】
【実施例】
【００８２】
以下の実施例は、本発明を説明することを意図しており、決して本発明を限定すると解釈されるべきではない。
【００８３】
＜実施例１：アルミニウム合金試料を形成する工程＞
セルの作動条件（例えば、時間、温度、電流効率等）の範囲内で腐食を評価および判断するために、表１に示す組成物を有するアルミニウム合金をインゴットとして鋳造し、所望の厚さに圧延して、図１に概略的に示す電気化学セルに浸漬するための実行可能な試験面を提供するのに十分な断面積を有する所望の厚さおよび直径を有するディスク（試料）に機械加工した。
【００８４】
＜表１：実施例１合金の組成（重量％）＞
合金から放出された水素の総量：基準材料と（２．５％Ｍｇを有する）ガリウム／亜鉛の試料あたり放出されたＨ２の総体積の比較。評価されるコントロールおよび六つ全ての試料は、２．５重量％Ｍｇおよび鉄含有量２０ｐｐｍ  Ｆｅを有していたことを、留意されたい。
【表１】
2020500264.tif 000003
【００８５】
鋳造後、下記のように、コントロールおよび試料１〜６から形成されたディスクを電気化学セル中で腐食試験した。
【００８６】
＜実施例２：アルミニウム合金試料をテストする工程＞
電気化学セルにおけるアノード条件をシミュレートするように設計された電気化学セルシステムによって、コントロールおよび試料１〜６を耐食性（水素発生）について試験した。電気化学セルは、水性電解質中に浸漬された対向電極およびアルミニウム電極（コントロールまたは試料）からなる。電気化学セルは、アルミニウム電極から発生する水素ガスを測定するための質量流量計を備えている。電流は、アルミニウム電極上に印加され、電解質を通って対向電極に入る。
【００８７】
試料およびコントロールを以下の手順に従って試験した。所定の温度および電流ステップ制御プログラムをセルに適用して、水素発生速度を設定範囲の作動温度、即ち、室温〜１００℃の間で、０〜３００ｍＡ／ｃｃ２の範囲の一連の電流密度の範囲にわたって測定した。
【００８８】
試料およびコントロールを、電解質温度、印加電流、および試験期間を含む同一の条件下で実行した。質量流量計によって測定される水素の総量を累積することによって、水素発生に基づいて結果が得られる。特定のメカニズムや理論に縛られることなく、システムによって発生する水素の総量は腐食反応（望ましくない反応）に対応すると考えられる。したがって、発生する水素が少ないほど、合金はより耐腐食性が高いと評価される。
【００８９】
試料１〜４は全て、コントロールよりも低い総水素発生量を提供した。試料５（図示せず）は急速に腐食することが観察され、水素発生を定量化する測定値は得られなかった。試料６はコントロールよりも良好には機能しなかった。
【００９０】
＜実施例３  アルミニウム試料合金の試験、鉄含有量の評価＞
＜表２：実施例３合金の組成（重量％）＞
合金から放出された水素の総量：基準材料と（２．５％Ｍｇを有する）ガリウム／亜鉛の１試料あたり放出されたＨ２総体積の比較。
【表２】
2020500264.tif 000004
【００９１】
３つ全ての試料（コントロール／基準、比較試料、およびＣＲ  Ａｌ電極）は、２．５重量％のＭｇ含有量を有し、一方、コントロール／基準および比較試料には、ＺｎまたはＧａを全く添加しなかった／意図的には添加しなかったことに留意されたい。コントロール（基準）、比較試料およびＣＲ  Ａｌ電極試料を、実施例２に記載の電気化学セルシステムおよび手順により耐食性について試験した。
【００９２】
三つの試験全てを電解質温度、印加電流、および試験期間を含む同一条件下で実施した。質量流量計によって測定される水素の総量を累積することによって、水素発生に基づいて結果が得られる。特定のメカニズムや理論に縛られることなく、システムによって発生する水素の総量は腐食反応（望ましくない反応）に対応すると考えられる。したがって、発生する水素が少ないほど、評価中の合金はより耐食性である。
【００９３】
三つの電極組成は以下の通りであった。
（１）基準／コントロ−ル：約２．５重量％Ｍｇ、低い鉄含有量（＜３０ｐｐｍ  Ｆｅ）を含み、耐食添加物を含まず、残部がアルミニウムおよび不可避的不純物である。
（２）比較試料：２．５重量％Ｍｇ、高い鉄含有量（２００ｐｐｍ  Ｆｅ）を含み、耐食添加物を含まず、残部がアルミニウムおよび不可避的不純物である。
（３）耐食性アルミニウム電極試料：２．５重量％Ｍｇ、高い鉄含有量（２００ｐｐｍ  Ｆｅ）、耐食添加物（２０ｐｐｍ  Ｇａ、２０ｐｐｍ  Ｚｎ）を含み、残部がアルミニウムおよび不可避的不純物である。（比較試料および耐食性アルミニウム電極試料は、試料中に存在する鉄を均質化するのに十分な時間および十分な温度でポストキャスティング熱処理を受けたことに留意されたい）
【００９４】
図３を参照すると、耐食アルミニウム電極試料は、高い鉄含有量（例えば２００ｐｐｍ）を用いても基準と実質的に同様の水素発生を示したことが容易に観察される。対照的に、高い鉄含有量の耐食添加物を含まない比較試料は、基準／コントロールまたは耐食性アルミニウム合金電極のいずれかよりもはるかに大きい水素発生値を示した。
【００９５】
本発明のいくつかの実施形態を説明したが、これらの実施形態は例示的なものにすぎず、限定的なものではなく、多くの変更が当業者には明らかになり得ることを理解されたい。更になお、様々な工程を任意の所望の順序で実行することができる（および任意の所望の工程を追加することができ、および／または任意の所望の工程を除くことができる）。
【００９６】
本発明の態様を、以下の番号の項を参照して説明する。
１．  １Ｘｘｘ系アルミニウム合金、３ｘｘｘ系アルミニウム合金、および５ｘｘｘ系アルミニウム合金からなる群から選択される耐食性アルミニウム合金であって、耐食性アルミニウム合金は、０．０４重量％以下のＦｅと、３重量％以下のＭｇと、有効量の耐食添加物と、を含み、残部がアルミニウムである、耐食性アルミニウム合金を含むアルミニウム合金組成物。
２．  耐食添加物は、耐食性アルミニウム合金が、電気化学セル試験に従って測定される場合、耐食添加物を含まないアルミニウム合金と比較して改善された耐食性を有する量で存在する、第１項に記載のアルミニウム合金組成物。
３．  耐食添加物は、Ｚｎ、Ｇａ、およびそれらの組み合わせからなる群から選択され；耐食性アルミニウム合金は不可避的微量成分を含み；不可避的微量成分は、耐食性アルミニウム合金の合金化によって存在し；このような耐食添加物を含まないアルミニウム電極合金と比較する場合、電気化学セル試験に従って測定すると、耐食添加物は、アルミニウム電極合金に改善された耐食性をもたらす量で存在する；第一項、第二項のいずれか一項に記載のアルミニウム合金組成物。
４．  耐食添加物は、Ｚｎ、Ｇａ、およびそれらの組み合わせからなる群から選択され；耐食性アルミニウム合金は不可避的微量成分を含み；不可避的微量成分は、耐食性アルミニウム合金の合金化によって存在し；このような耐食添加物を含まないアルミニウムアノード合金と比較する場合、電気化学セル試験に従って測定すると、耐食添加物は、アルミニウムアノード合金に改善された耐食性をもたらす量で存在する；第一項〜第三項のいずれか一項に記載のアルミニウム合金組成物。
５．  耐食添加物は、Ｚｎ、Ｇａ、およびそれらの組み合わせからなる群から選択される、第一項〜第四項のいずれか一項に記載のアルミニウム合金組成物。
６．  耐食性アルミニウム合金は０．０５重量％以下の耐食添加物を含み；耐食添加物は耐食性アルミニウム合金中に有効量で存在し；耐食添加物は、Ｚｎ、Ｇａ、およびそれらの組み合わせからなる群から選択される；第一項〜第五項のいずれか一項に記載のアルミニウム合金組成物。
７．  耐食性アルミニウム合金は０．００２重量％以下の耐食添加物を含む、第一項〜第六項のいずれか一項に記載のアルミニウム合金組成物。
８．  耐食性アルミニウム合金は少なくとも０．００２重量％から０．０２５重量％以下の耐食添加物を含む、第一項〜第七項のいずれか一項に記載のアルミニウム合金組成物。
９．  耐食性アルミニウム合金は少なくとも０．００５重量％から０．０２５０重量％以下の耐食添加物を含む、第一項〜第八項のいずれか一項に記載のアルミニウム合金組成物。
１０．  耐食性アルミニウム合金は少なくとも０．０１重量％から０．０５重量％以下の耐食添加物を含む、第一項〜第九項のいずれか一項に記載のアルミニウム合金組成物。
１１．  耐食性アルミニウム合金は少なくとも０．０１５重量％から０．０３重量％以下の耐食添加物を含む、第一項〜第十項のいずれか一項に記載のアルミニウム合金組成物。
１２．  ＺｎおよびＧａを組み合わせて利用する場合、耐食添加物の量は０．１重量％以下である、第一項〜第十一項のいずれか一項に記載のアルミニウム合金組成物。
１３．  耐食添加物はＺｎである、第一項〜第十二項のいずれか一項に記載のアルミニウム合金組成物。
１４．  耐食添加物はＧａである、第一項〜第十三項のいずれか一項に記載のアルミニウム合金組成物。
１５．  耐食添加物はＺｎおよびＧａである、第一項〜第十四項のいずれか一項に記載のアルミニウム合金組成物。
１６．  ＺｎおよびＧａの両方を耐食添加物として利用する場合、耐食添加物の有効量は少なくとも２０ｐｐｍから１０００ｐｐｍ以下である、第一項〜第十五項のいずれか一項に記載のアルミニウム合金組成物。
１７．  耐食添加物はＺｎを含み、個々の添加として、耐食添加物としてのＺｎの量は、耐食性合金の０．０５重量％以下である、第一項〜第十六項のいずれか一項に記載のアルミニウム合金組成物。
１８．  耐食添加物は少なくとも２０ｐｐｍから５００ｐｐｍ以下の量で存在するＺｎを含む、第一項〜第十七項のいずれか一項に記載のアルミニウム合金組成物。
１９．  耐食添加物はＧａを含み、個々の添加として、耐食添加物としてのＧａの量は、耐食性合金の０．０５重量％以下である、第一項〜第十八項のいずれか一項に記載のアルミニウム合金組成物。
２０．  耐食添加物は少なくとも２０ｐｐｍから５００ｐｐｍ以下の量で存在するＧａを含む、第一項〜第十九項のいずれか一項に記載のアルミニウム合金組成物。
２１．  耐食添加物の有効量は少なくとも２０ｐｐｍから１００ｐｐｍ以下である、第一項〜第二十項のいずれか一項に記載のアルミニウム合金組成物。
２２．  耐食添加物の有効量は少なくとも２０ｐｐｍから５０ｐｐｍ以下である、第一項〜第二十一項のいずれか一項に記載のアルミニウム合金組成物。
２３．  耐食添加物の有効量は少なくとも５０ｐｐｍから１０００ｐｐｍ以下である、第一項〜第二十二項のいずれか一項に記載のアルミニウム合金組成物。
２４．  耐食添加物の有効量は少なくとも５０ｐｐｍから７００ｐｐｍ以下である、第一項〜第二十三項のいずれか一項に記載のアルミニウム合金組成物。
２５．  耐食添加物の有効量は少なくとも５０ｐｐｍから５００ｐｐｍ以下である、第一項〜第二十四項のいずれか一項に記載のアルミニウム合金組成物。
２６．  耐食添加物の有効量は少なくとも５０ｐｐｍから３００ｐｐｍ以下である、第一項〜第二十五項のいずれか一項に記載のアルミニウム合金組成物。
２７．  耐食添加物の有効量は少なくとも５０ｐｐｍから２００ｐｐｍ以下である、第一項〜第二十六項のいずれか一項に記載のアルミニウム合金組成物。
２８．  耐食添加物の有効量は少なくとも５０ｐｐｍから１００ｐｐｍ以下である、第一項〜第二十七項のいずれか一項に記載のアルミニウム合金組成物。
２９．  耐食添加物の有効量は、ＺｎおよびＧａのうちの少なくとも一つが、少なくとも２０ｐｐｍから５００ｐｐｍ以下であり、耐食添加物の総量は１０００ｐｐｍ以下である、第一項〜第二十八項のいずれか一項に記載のアルミニウム合金組成物。
３０．  耐食添加物の有効量は１０００ｐｐｍ以下であり、少なくともいくらかの耐食添加物が存在する、第一項〜第二十九項のいずれか一項に記載のアルミニウム合金組成物。
３１．  耐食添加物の有効量は５００ｐｐｍ以下であり、少なくともいくらかの耐食添加物が存在する、第一項〜第三十項のいずれか一項に記載のアルミニウム合金組成物。
３２．  耐食添加物の有効量は２５０ｐｐｍ以下であり、少なくともいくらかの耐食添加物が存在する、第一項〜第三十一項のいずれか一項に記載のアルミニウム合金組成物。
３３．  耐食添加物の有効量は１００ｐｐｍ以下であり、少なくともいくらかの耐食添加物が存在する、第一項〜第三十二項のいずれか一項に記載のアルミニウム合金組成物。
３４．  耐食添加物の有効量は５０ｐｐｍ以下であり、少なくともいくらかの耐食添加物が存在する、第一項〜第三十三項のいずれか一項に記載のアルミニウム合金組成物。
３５．  耐食添加物の有効量は２０ｐｐｍ以下であり、少なくともいくらかの耐食添加物が存在する、第一項〜第三十四項のいずれか一項に記載のアルミニウム合金組成物。
３６．  耐食添加物はＺｎおよびＧａであり、ＺｎとＧａは等量で存在する、第一項〜第三十五項のいずれか一項に記載のアルミニウム合金組成物。
３７．  耐食添加物はＺｎおよびＧａであり、ＺｎはＧａよりも多い量で存在する、第一項〜第三十六項のいずれか一項に記載のアルミニウム合金組成物。
３８．  耐食添加物はＺｎおよびＧａであり、ＺｎはＧａよりも少ない量で存在する、第一項〜第三十七項のいずれか一項に記載のアルミニウム合金組成物。
【図１】
2020500264.tif 000005
【図２】
2020500264.tif 000006
【図３】
2020500264.tif 000007
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
１ｘｘｘ系アルミニウム合金と、
３ｘｘｘ系アルミニウム合金と、
５ｘｘｘ系アルミニウム合金と、からなる群から選択される耐食性アルミニウム合金であって、
前記耐食性アルミニウム合金は、
０．０４重量％以下のＦｅと、
３重量％以下のＭｇと、
有効量の耐食性添加物と、を含む、アルミニウム合金組成物。
【請求項２】
前記耐食性添加物は、前記耐食性アルミニウム合金が、電気化学セル試験に従って測定される場合、前記耐食性添加物を含まないアルミニウム合金と比較して改善された耐食性を有する量で存在する、請求項１に記載のアルミニウム合金組成物。
【請求項３】
前記耐食性アルミニウム合金は、０．１重量％以下の前記耐食性添加物を含み、
前記耐食性添加物は、前記耐食性アルミニウム合金中に前記有効量で存在する、請求項１または２に記載のアルミニウム合金組成物。
【請求項４】
前記耐食性アルミニウム合金は、少なくとも０．００２重量％、または少なくとも０．００５重量％、または少なくとも０．０１重量％、または少なくとも０．０１５重量％の前記耐食性添加物を含む、請求項３に記載のアルミニウム合金組成物。
【請求項５】
前記耐食性アルミニウム合金は、０．０７重量％以下、または０．０５重量％以下、または０．０３重量％以下、または０．０２５重量％以下、または０．０２重量％以下、または０．０１重量％以下、または０．００５重量％以下の前記耐食性添加物を含む、請求項３または４に記載のアルミニウム合金組成物。
【請求項６】
前記耐食性添加物は、Ｚｎ、Ｇａ、およびそれらの組み合わせからなる群から選択される、請求項１乃至５のいずれか１項に記載のアルミニウム合金組成物。
【請求項７】
前記耐食性添加物の前記有効量は、ＺｎおよびＧａの少なくとも１つが少なくとも２０ｐｐｍから５００ｐｐｍ以下である、請求項６に記載のアルミニウム合金組成物。
【請求項８】
ＺｎとＧａは等量で存在する、請求項７に記載のアルミニウム合金組成物。
【請求項９】
ＺｎはＧａよりも多い量で存在する、請求項７に記載のアルミニウム合金組成物。
【請求項１０】
ＺｎはＧａよりも少ない量で存在する、請求項７に記載のアルミニウム合金組成物。
【請求項１１】
前記耐食性アルミニウム合金は、不可避的微量成分を含み、
前記不可避的微量成分は、前記耐食性アルミニウム合金の合金化によって存在する、請求項１のアルミニウム合金組成物。
【国際調査報告】
2020500264.tif 000008
2020500264.tif 000009
2020500264.tif 000010
2020500264.tif 000011